"GPC法により測定される2つの平均分子量であるリニアー換算Z1平均分子量Mz1とリニアー換算重量平均分子量Mwの比Mz1/Mwが5~25であり、かつリニアー換算Z1平均分子量Mz1が130万~800万である表層部を有することを特徴とするポリスチレン系樹脂粒子。前記ポリスチレン系樹脂粒子が、スチレン系単量体と分子中に2~6個のビニル基を有する多官能性単量体との共重合体を含む請求項1に記載のポリスチレン系樹脂粒子。前記多官能性単量体が、ジビニルベンゼン、エチレングリコールジメタアクリレート、ポリエチレングリコールジメタアクリレート、トリメチロールプロパントリメタクリレート、トリメチロールプロパントリアクリレート、エトキシ化トリメチロールプロパントリメタクリレート、エトキシ化イソシアヌル酸トリアクリレート、テトラメチロールメタンテトラアクリレート、ジトリメチロールプロパンテトラアクリレート及びジペンタエリスリトールヘキサアクリレートから選択される単量体である請求項2に記載のポリスチレン系樹脂粒子。前記ポリスチレン系樹脂粒子が、粒子全体として、5~15の比Mz1/Mwと、120万~700万のMz1とを有する請求項1~3のいずれか1つに記載のポリスチレン系樹脂粒子。請求項1~4のいずれか1つに記載のポリスチレン系樹脂粒子と、発泡剤とを含む発泡性樹脂粒子。請求項5に記載の発泡性樹脂粒子を発泡させて得られ、0.01~0.04g/cm3の嵩密度を有する発泡粒子。請求項6に記載の発泡粒子を発泡成形させて得られ、GPC法により測定される比Mz1/Mwが5~25であり、かつMz1が130万~800万である表層部を有する発泡成形体。請求項2~4のいずれか1つに記載のポリスチレン系樹脂粒子の製造方法であり、ポリスチレン系樹脂の種粒子に、スチレン単量体のみを吸収させて前記種粒子内で重合させる第1工程と、前記第1工程を経て得られた粒子に、スチレン系単量体と分子中に2~6個のビニル基を有する多官能性単量体とを含む単量体混合物を吸収させつつ重合を行う第2工程とを含み、前記単量体混合物の重合が、第1工程を経て得られた前記粒子中の単量体混合物の重合転化率を75質量以上、100質量未満の範囲に維持しつつ行われることを特徴とするポリスチレン系樹脂粒子の製造方法。請求項5に記載の発泡性樹脂粒子の製造方法であり、ポリスチレン系樹脂の種粒子に、スチレン単量体のみを吸収させて前記種粒子内で重合させる第1工程と、前記第1工程を経て得られた粒子に、スチレン系単量体と分子中に2~6個のビニル基を有する多官能性単量体とを含む単量体混合物を吸収させつつ重合を行うことでポリスチレン系樹脂粒子を得る第2工程と、前記第2工程中の種粒子又は第2工程終了後のポリスチレン系樹脂粒子に発泡剤を吸収させることで発泡性樹脂粒子を得る工程とを含み、前記単量体混合物の重合が、第1工程を経て得られた前記粒子中の単量体混合物の重合転化率を75質量以上、100質量未満の範囲に維持しつつ行われることを特徴とする発泡性樹脂粒子の製造方法。請求項6に記載の発泡粒子を、型内に充填した後に、110~150°Cの熱媒体で、5~50秒間加熱して発泡粒子間を融着させて発泡成形体を得る工程を含むことを特徴とする発泡成形体の製造方法。しかしながら、上記公報に記載の技術は、従来の発泡シートの機械的強度を保ちながら、熱成形条件成形範囲、加熱時間の低減の拡大を意図しており、発泡成形体の曲げ強度の向上を検討した技術ではなかった。そのため、発泡成形体に優れた曲げ強度を与えうるポリスチレン系樹脂粒子の提供が望まれていた。本発明の発明者は、発泡成形体の曲げ強度を向上するために、ポリスチレン系樹脂粒子中の樹脂成分の平均分子量について見直した。その結果、表層部に含まれる樹脂成分の平均分子量が特定の範囲であれば、発泡成形体に優れた曲げ強度を与えうるポリスチレン系樹脂粒子を提供できることを見い出し、本発明に至った。かくして本発明によれば、GPC法により測定される2つの平均分子量であるリニアー換算Z1平均分子量Mz1とリニアー換算重量平均分子量Mwの比Mz1/Mwが5~25であり、かつリニアー換算Z1平均分子量Mz1が130万~800万である表層部を有することを特徴とするポリスチレン系樹脂粒子が提供される。本発明によれば、上記ポリスチレン系樹脂粒子と、発泡剤とを含む発泡性樹脂粒子が提供される。更に、本発明によれば、上記発泡性樹脂粒子を発泡させて得られ、0.01~0.04g/cm3の嵩密度を有する発泡粒子が提供される。また、本発明によれば、上記発泡粒子を発泡成形させて得られ、GPC法により測定される比Mz1/Mwが5~25であり、かつMz1が130万~800万である表層部を有する発泡成形体が提供される。更に本発明によれば、上記ポリスチレン系樹脂粒子の製造方法であり、ポリスチレン系樹脂の種粒子に、スチレン単量体のみを吸収させて前記種粒子内で重合させる第1工程と、前記第1工程を経て得られた粒子に、スチレン系単量体と分子中に2~6個のビニル基を有する多官能性単量体とを含む単量体混合物を吸収させつつ重合を行う第2工程とを含み、前記単量体混合物の重合が、第1工程を経て得られた前記粒子中の単量体混合物の重合転化率を75質量以上、100質量未満の範囲に維持しつつ行われることを特徴とするポリスチレン系樹脂粒子の製造方法が提供される。また、本発明によれば、上記発泡性樹脂粒子の製造方法であり、ポリスチレン系樹脂の種粒子に、スチレン単量体のみを吸収させて前記種粒子内で重合させる第1工程と、前記第1工程を経て得られた粒子に、スチレン系単量体と分子中に2~6個のビニル基を有する多官能性単量体とを含む単量体混合物を吸収させつつ重合を行うことでポリスチレン系樹脂粒子を得る第2工程と、前記第2工程中の種粒子又は第2工程終了後のポリスチレン系樹脂粒子に発泡剤を吸収させることで発泡性樹脂粒子を得る工程とを含み、前記単量体混合物の重合が、第1工程を経て得られた前記粒子中の単量体混合物の重合転化率を75質量以上、100質量未満の範囲に維持しつつ行われることを特徴とする発泡性樹脂粒子の製造方法が提供される。更に、本発明によれば、上記発泡粒子を、型内に充填した後に、110~150°Cの熱媒体で、5~50秒間加熱して発泡粒子間を融着させて発泡成形体を得る工程を含むことを特徴とする発泡成形体の製造方法が提供される。本発明によれば、曲げ強度に優れた発泡成形体を与えうる、ポリスチレン系樹脂粒子、発泡性樹脂粒子及び発泡粒子を提供できる。この効果は、表層部の樹脂成分の平均分子量が特定の範囲であることにより奏されると発明者は考えている。本発明の曲げ強度に優れた発泡成形体により、箱形状とした場合の箱側面の引張弾性率が向上できる。本発明の発泡成形体は、従来の発泡成形体より薄くても、同程度の曲げ強度を得ることができる。そのため原料であるポリスチレン系樹脂粒子の使用量を削減できる。発泡成形体の軽量化による輸送コストの削減も可能となる。本発明によれば、このような曲げ強度に優れた発泡成形体を得るためのポリスチレン系樹脂粒子、発泡性樹脂粒子を得る方法を提供できる。更に、ポリスチレン系樹脂粒子が、スチレン系単量体と分子中に2~6個のビニル基を有する多官能性単量体との共重合体を含む場合、より曲げ強度に優れた発泡成形体を与えうる樹脂粒子を提供できる。また、多官能性単量体が、ジビニルベンゼン、エチレングリコールジメタアクリレート、ポリエチレングリコールジメタアクリレート、トリメチロールプロパントリメタクリレート、トリメチロールプロパントリアクリレート、エトキシ化トリメチロールプロパントリメタクリレート、エトキシ化イソシアヌル酸トリアクリレート、テトラメチロールメタンテトラアクリレート、ジトリメチロールプロパンテトラアクリレート及びジペンタエリスリトールヘキサアクリレートから選択される単量体である場合、より曲げ強度に優れた発泡成形体を与えうる樹脂粒子を提供できる。更に、ポリスチレン系樹脂粒子が、粒子全体として、5~15の比Mz1/Mwと、120万~700万のMz1とを有する場合、より曲げ強度に優れた発泡成形体を与えうる樹脂粒子を提供できる。ポリスチレン系樹脂粒子1Mz1とMwGPC法により測定される平均分子量には、数平均分子量Mn、重量平均分子量Mw、z平均分子量Mz、z1平均分子量Mz1がある。Mnは、高分子化合物に含まれる低分子量物の寄与を敏感に受ける。Mwは、高分子量物の寄与をMnより敏感に受ける。Mzは、高分子量物の寄与をMwより敏感に受け、Mz1は、高分子量物の寄与をMzより敏感に受ける。本発明では、樹脂粒子の表層部のMz1が特定の範囲であることにより、曲げ強度に優れた発泡成形体を与えうるポリスチレン系樹脂粒子を提供できることを見い出している。GPC法により測定される平均分子量を用いて得られる分子量の分布に関する指標には、分子量分布Mw/Mnや多分散度Mz/Mw及びMz1/Mwがあり、これらを用いることにより分子量の分布の状況を示すことができる。分子量分布Mw/Mnが1であるとき単分散であり、分子量分布Mw/Mnが1より大きくなるにつれて分子量の分布が低分子量側を中心にブロードになる。これに対して、多分散度Mz/Mwは1より大きくなるにつれて、分子量の分布が高分子量側を中心にブロードになることを示す。また、多分散度Mz1/Mwも1より大きくなるにつれて、分子量の分布が高分子量側を中心にブロードになることを示す。特に、多分散度Mz1/Mwは、Mwの大きく異なる2種のポリマーを混合しているような場合には、顕著に大きくなる。ここで、本明細書での平均分子量は、GPC法により測定されるリニアーなポリスチレン換算の平均分子量リニアー換算平均分子量を意味する。i表層部本発明のポリスチレン系樹脂粒子は、Mz1とMwの比Mz1/Mwが5~25であり、かつMz1が130万~800万である表層部を有している。比Mz1/Mwが5未満の場合、表層部の高分子成分による発泡成形体への曲げ強度の向上効果が十分得られないことがある。25より大きい場合、発泡成形体を構成する発泡性粒子間の融着性が低下し、その結果、曲げ強度が低下することがある。より好ましい比Mz1/Mwは5~23の範囲であり、更に好ましい比Mz1/Mwは6~22の範囲である。Mz1が130万未満である場合、表層部の高分子成分による発泡成形体への曲げ強度の向上効果が十分得られないことがある。800万より大きい場合、発泡成形体を構成する発泡性粒子間の融着性が低下し、その結果、曲げ強度が低下することがある。より好ましいMz1は130万~750万の範囲であり、更に好ましいMz1は135万~750万の範囲である。表層部の平均分子量を粒子自体から測定することは困難であるため、本明細書では、粒子から得た発泡成形体の表層部から測定された平均分子量で代えている。これは、発泡成形体の表層部が粒子の表層部の連続体からなっていることを利用している。平均分子量の測定法は、実施例の欄で説明しているが、この測定法によれば、粒子の表面から半径の約30の領域に対応する平均分子量が測定されていると考える。ii粒子全体本発明のポリスチレン系樹脂粒子は、5~15の比Mz1/Mwと、120万~700万のMz1を有していることが好ましい。比Mz1/Mwが5未満の場合、表層部の高分子成分による発泡成形体への曲げ強度の向上効果が十分得られないことがある。15より大きい場合、十分な発泡性が得られないことがある。より好ましい比Mz1/Mwは6~14の範囲であり、更に好ましい比Mz1/Mwは6~13の範囲である。表面層に比べて、粒子全体の比Mz1/Mwは1.0以上小さいことが好ましい。Mz1が120万未満である場合、表層部の高分子成分による発泡成形体への曲げ強度の向上効果が十分得られないことがある。700万より大きい場合、十分な発泡性が得られないことがある。より好ましいMz1は120万~650万の範囲であり、更に好ましいMz1は130万~600万の範囲である。表面層に比べて、粒子全体のMz1は10万以上小さいことが好ましい。2ポリスチレン系樹脂ポリスチレン系樹脂としては、特に限定されず、公知の樹脂をいずれも使用できる。例えば、スチレン、α-メチルスチレン、ビニルトルエン、クロロスチレン、エチルスチレン、イソプロピルスチレン、ジメチルスチレン、ブロモスチレン等のスチレン系単量体の単独重合体又はこれらの共重合体等が挙げられる。また、ポリスチレン系樹脂としては、上記スチレン系単量体と、このスチレン系単量体と共重合可能なビニル単量体との共重合体であってもよい。このようなビニル単量体としては、例えば、メチルメタアクリレート、エチルメタアクリレート、ブチルメタアクリレート、セチルメタアクリレート等のアルキルメタアクリレート、メタアクリロニトリル、ジメチルマレエート、ジメチルフマレート、ジエチルフマレート、エチルフマレート等の単官能単量体、ジビニルベンゼン、ジメタアクリレート系単量体例えば、エチレングリコールジメタアクリレート、ポリエチレングリコールジメタアクリレート、等の二官能性単量体、トリメチロールプロパントリメタクリレート、トリメチロールプロパントリアクリレート、エトキシ化トリメチロールプロパントリメタクリレート、エトキシ化イソシアヌル酸トリアクリレート等の三官能性単量体、テトラメチロールメタンテトラアクリレート、ジトリメチロールプロパンテトラアクリレート等の四官能性単量体、ジペンタエリスリトールヘキサアクリレートのような六官能性単量体等の分子中に2~6個のビニル基を有する多官能性単量体等が挙げられる。ポリスチレン系樹脂は、スチレン系単量体と分子中に2~6個のビニル基を有する多官能性単量体との共重合体であることが好ましい。このような特定数のビニル基を有する多官能性単量体に由来する樹脂成分を含む樹脂粒子は、より曲げ強度に優れた発泡成形体を提供可能である点で好ましい。この理由を発明者は以下のように考えている。多官能性単量体に由来する樹脂成分を使用した場合、以下で説明するポリスチレン系樹脂粒子の製造方法であれば、その樹脂成分が粒子表層部に多く存在することになる。多官能性単量体は、粒子表層部に含まれる樹脂中の高分子量成分の割合を増加させる役割を果たし、その結果、特定の範囲のMz1の表層部を有するポリスチレン系樹脂粒子を容易に提供できる。発明者は、多官能性単量体に由来する樹脂成分が、その全量に対して、30質量以上表層部に偏在していると考えている。なお、多官能性単量体を使用しなくても、ポリスチレン系樹脂粒子の製造条件を調整することにより、多官能性単量体を使用した場合と同様の特定の範囲のMz1の表層部を有するポリスチレン系樹脂粒子を提供することが可能である。4他の樹脂ポリスチレン系樹脂粒子には、必要に応じかつ本願の効果を阻害しない範囲で他の樹脂が含まれていてもよい。他の樹脂としては、ポリエチレン、ポリプロピレン等のポリオレフィン系樹脂、ポリカーボネート樹脂、ポリエステル等が挙げられる。5添加剤ポリスチレン系樹脂粒子には、物性を損なわない範囲内において、難燃剤、難燃助剤、可塑剤、滑剤、結合防止剤、融着促進剤、帯電防止剤、展着剤、気泡調整剤、架橋剤、充填剤、着色剤等の添加剤が含まれていてもよい。難燃剤としては、テトラブロモシクロオクタン、ヘキサブロモシクロドデカン、トリスジブロモプロピルホスフェート、テトラブロモビスフェノールA、テトラブロモビスフェノールA-ビス2,3-ジブロモ-2-メチルプロピルエーテル、テトラブロモビスフェノールA-ビス2,3-ジブロモプロピルエーテル等の難燃剤が挙げられる。難燃助剤としては、2,3-ジメチル-2,3-ジフェニルブタン、3,4-ジメチル-3,4-ジフェニルヘキサン、ジクミルパーオキサイド、クメンヒドロパーオキサイドの有機過酸化物が挙げられる。可塑剤としては、フタル酸エステル、グリセリンジアセトモノラウレート、グリセリントリステアレート、ジアセチル化グリセリンモノステアレート等のグリセリン脂肪酸エステル、ジイソブチルアジペートのようなアジピン酸エステル等が挙げられる。滑剤としては、パラフィンワックス、ステアリン酸亜鉛等が挙げられる。結合防止剤としては、例えば、炭酸カルシウム、シリカ、ステアリン酸亜鉛、水酸化アルミニウム、エチレンビスステアリン酸アミド、第三リン酸カルシウム、ジメチルシリコン等が挙げられる。融着促進剤としては、例えばステアリン酸、ステアリン酸トリグリセリド、ヒドロキシステアリン酸トリグリセリド、ステアリン酸ソルビタンエステル、ポリエチレンワックス等が挙げられる。帯電防止剤としては、例えばポリオキシエチレンアルキルフェノールエーテル、ステアリン酸モノグリセリド、ポリエチレングリコール等が挙げられる。展着剤としては、ポリブテン、ポリエチレングリコール、シリコンオイル等が挙げられる。気泡調整剤としては、メタクリル酸エステル系共重合ポリマー、エチレンビスステアリン酸アミド、ポリエチレンワックス、エチレン-酢酸ビニル共重合体等が挙げられる。6ポリスチレン系樹脂粒子の形状ポリスチレン系樹脂粒子の形状は特に限定されない。例えば、球状、円柱状等が挙げられる。この内、球状であるのが好ましい。ポリスチレン系樹脂粒子の平均粒子径は、用途に応じて適宜選択でき、例えば、0.2mm~5mmの平均粒子径のものを使用できる。また、成形型内への充填性等を考慮すると、平均粒子径は、0.3mm~2mmがより好ましく、0.3mm~1.4mmが更に好ましい。7ポリスチレン系樹脂粒子の製造方法ポリスチレン系樹脂粒子の製造方法は特に限定されない。例えば、ポリスチレン系樹脂からなる種粒子に、スチレン系単量体を含む単量体混合物を吸収させ重合させることで、樹脂粒子を得ることができる。i種粒子種粒子は、公知の方法で製造されたものを用いることができ、例えば、1ポリスチレン系樹脂を押出機で溶融混練し、ストランド状に押し出し、ストランドをカットすることにより種粒子を得る押出方法、2水性媒体、スチレン系単量体及び重合開始剤をオートクレーブ内に供給し、オートクレーブ内において加熱、攪拌しながらスチレン系単量体を懸濁重合させて種粒子を製造する懸濁重合法、3水性媒体及びポリスチレン系樹脂粒子をオートクレーブ内に供給し、ポリスチレン系樹脂粒子を水性媒体中に分散させた後、オートクレーブ内を加熱、攪拌しながらスチレン系単量体を連続的にあるいは断続的に供給して、ポリスチレン系樹脂粒子にスチレン系単量体を吸収させつつ重合開始剤の存在下にて重合させて種粒子を製造するシード重合法等が挙げられる。また、種粒子は一部、又は全部に樹脂回収品を用いることができる。回収品を使用する場合は、押出方法による種粒子の製造が向いている。種粒子の平均粒子径は、樹脂粒子の平均粒子径に応じて適宜調整できる。例えば平均粒子径が1mmの樹脂粒子を得ようとする場合には、平均粒子径が0.7mm~0.9mm程度の種粒子を用いることが好ましい。更に、種粒子の重量平均分子量は特に限定されないが10万~70万が好ましく、更に好ましくは15万~50万である。ii含浸工程種粒子を水性媒体中に分散させてなる分散液中に、単量体混合物を供給することで、各単量体を種粒子に吸収させる。単量体混合物に含まれる単量体の量は、樹脂粒子中に含まれる単量体に由来する樹脂成分の量にほぼ対応している。水性媒体としては、水、水と水溶性溶媒例えば、アルコールとの混合媒体が挙げられる。使用する各単量体には、重合開始剤を含ませてもよい。重合開始剤としては、従来から単量体の重合に用いられているものであれば、特に限定されない。例えば、ベンゾイルパーオキサイド、t-ブチルパーオキシベンゾエート、t-ブチルパーオキシ-2-エチルヘキサノエート、ラウリルパーオキサイド、t-ブチルパーオキサイド、t-ブチルパーオキシピバレート、t-ブチルパーオキシイソプロピルカーボネート、t-ブチルパーオキシアセテート、2,2-t-ブチルパーオキシブタン、t-ブチルパーオキシ-3,3,5-トリメチルヘキサノエート、ジ-t-ブチルパーオキシヘキサハイドロテレフタレート等の有機過酸化物、アゾビスイソブチロニトリル、アゾビスジメチルバレロニトリル等のアゾ化合物等が挙げられる。これら開始剤の内、残存単量体を低減させるために、10時間の半減期を得るための分解温度が80~120°Cにある異なった二種以上の重合開始剤を併用することが好ましい。なお、重合開始剤は単独で用いられても二種以上が併用されてもよい。水性媒体中には、共重合体成分を与える単量体の小滴及び種粒子の分散を安定させるために懸濁安定剤が含まれていてもよい。懸濁安定剤としては、従来から単量体の懸濁重合に用いられているものであれば、特に限定されない。例えば、ポリビニルアルコール、メチルセルロース、ポリアクリルアミド、ポリビニルピロリドン等の水溶性高分子、第三リン酸カルシウム、ピロリン酸マグネシウム、酸化マグネシウム等の難溶性無機化合物等が挙げられる。そして、前記懸濁安定剤として難溶性無機化合物を用いる場合には、アニオン界面活性剤を併用するのが好ましく、このようなアニオン界面活性剤としては、例えば、脂肪酸石鹸、N-アシルアミノ酸又はその塩、アルキルエーテルカルボン酸塩等のカルボン酸塩、アルキルベンゼンスルフォン酸塩、アルキルナフタレンスルフォン酸塩、ジアルキルスルホコハク酸エステル塩、アルキルスルホ酢酸塩、α-オレフィンスルフォン酸塩等のスルフォン酸塩;高級アルコール硫酸エステル塩、第二級高級アルコール硫酸エステル塩、アルキルエーテル硫酸塩、ポリオキシエチレンアルキルフェニルエーテル硫酸塩等の硫酸エステル塩;アルキルエーテルリン酸エステル塩、アルキルリン酸エステル塩等のリン酸エステル塩等が挙げられる。iii重合工程重合工程は、使用する単量体種、重合開始剤種、重合雰囲気種等により異なるが、通常、70~130°Cの加熱を、3~10時間維持することにより行われる。重合工程は、単量体を含浸させつつ行ってもよい。重合工程は、使用する単量体全量を1段階で重合させてもよく、2段階以上に分けて重合させてもよい種粒子の製造時に重合を含む。2段階以上に分けるほうが、表層部の平均分子量の調整がより容易である。2段階以上に分けて重合させる場合、通常、含浸工程も2段階に分けて行われる。2段階以上に分けた重合工程の重合温度及び時間は、同一であっても、異なっていてもよい。2段階で行われる場合、次のように重合工程を調整することが好ましい。まず、ポリスチレン系樹脂の種粒子に、スチレン単量体のみを吸収させて前記種粒子内で重合させる第1工程。次に、第1工程を経て得られた粒子に、スチレン系単量体と多官能性単量体とを含む単量体混合物を吸収させつつ重合を行う第2工程。第2工程において、単量体混合物の重合は、第1工程を経て得られた粒子中の単量体混合物の重合転化率を75質量以上、100質量未満の範囲に維持しつつ行うことが好ましい。重合転化率がこの範囲内であることで、単量体混合物を種粒子の表層部で重合させることができるため、特定の範囲のMz1の表層部を有するポリスチレン系樹脂粒子を容易に提供できる。75質量より小さい場合、表層部の高分子量成分が少なくなるため、発泡成形体の曲げ強度の向上効果が低下することがある。100質量の場合、ポリスチレン系樹脂粒子の製造時間が長くなり、製造コストが高くなることがある。好ましい重合転化率は、80~99.5質量の範囲であり、更に好ましい範囲は80~98.0質量である。また、第1工程で使用するスチレン単量体と、第2工程で使用する単量体混合物との合計量に対して、第2工程で使用するスチレン単量体量は、50質量未満であることが好ましい。50質量以上の場合、粒子の中心部まで多官能性単量体由来の樹脂成分が含まれてしまうことになり、特定の範囲のMz1の表層部を有するポリスチレン系樹脂粒子を得ることが困難となることがある。第2工程で使用するスチレン単量体量は、45質量未満であることがより好ましく、40質量未満であることが更に好ましい。発泡性樹脂粒子発泡性樹脂粒子は、上記ポリスチレン系樹脂粒子に発泡剤を含浸させた粒子である。1発泡剤発泡剤としては、特に限定されず、公知のものをいずれも使用できる。特に、沸点がポリスチレン系樹脂の軟化点以下であり、常圧でガス状又は液状の有機化合物が適している。例えばプロパン、n-ブタン、イソブタン、n-ペンタン、イソペンタン、ネオペンタン、シクロペンタン、シクロペンタジエン、n-ヘキサン、石油エーテル等の炭化水素、アセトン、メチルエチルケトン等のケトン類、メタノール、エタノール、イソプロピルアルコール等のアルコール類、ジメチルエーテル、ジエチルエーテル、ジプロピルエーテル、メチルエチルエーテル等の低沸点のエーテル化合物、トリクロロモノフルオロメタン、ジクロロジフルオロメタン等のハロゲン含有炭化水素、炭酸ガス、窒素、アンモニア等の無機ガス等が挙げられる。これらの発泡剤は、単独で使用してもよく、2種以上を併用してもよい。この内、炭化水素を使用するのが、オゾン層の破壊を防止する観点、及び空気と速く置換し、発泡成形体の経時変化を抑制する観点で好ましい。炭素水素の内、沸点が-45~40°Cの炭化水素がより好ましく、プロパン、n-ブタン、イソブタン、n-ペンタン、イソペンタン等が更に好ましい。更に、発泡剤の含有量は、2~12質量の範囲であることが好ましい。2質量より少ないと、発泡性樹脂粒子から所望の密度の発泡成形体を得られないことがある。加えて、型内発泡成形時の二次発泡力を高める効果が小さくなるために、発泡成形体の外観が良好とならないことがある。12質量より多いと、発泡成形体の製造工程における冷却工程に要する時間が長くなって生産性が低下することがある。より好ましい発泡剤の含有量は、3~10質量である。2発泡性樹脂粒子の製造方法発泡性樹脂粒子は、上記ポリスチレン系樹脂粒子に発泡剤を含浸させることにより得ることができる。含浸は、重合と同時に湿式で行ってもよく、重合後に湿式又は乾式で行ってもよい。湿式で行う場合は、上記重合工程で例示した、懸濁安定剤及び界面活性剤の存在下で行ってもよい。発泡剤の含浸温度は、60~120°Cが好ましい。60°Cより低いと、樹脂粒子に発泡剤を含浸させるのに要する時間が長くなって生産効率が低下することがある。また、120°Cより高いと、樹脂粒子同士が融着して結合粒が発生することがある。より好ましい含浸温度は、70~110°Cである。発泡助剤を、発泡剤と併用してもよい。発泡助剤としては、アジピン酸イソブチル、トルエン、シクロヘキサン、エチルベンゼン等が挙げられる。発泡粒子発泡粒子は、水蒸気等を用いて所望の嵩密度に発泡性樹脂粒子を発泡させることで得られる。発泡粒子は、クッションの充填材等の用途ではそのまま使用でき、更に型内発泡させるための発泡成形体の原料として使用できる。発泡成形体の原料の場合、発泡粒子は予備発泡粒子と、発泡粒子を得るための発泡は予備発泡と、通常称される。発泡粒子の嵩密度は、0.01~0.04g/cm3の範囲であることが好ましい。発泡粒子の嵩密度が0.01g/cm3より小さい場合、次に得られる発泡成形体に収縮が発生して外観性が低下することがある。加えて発泡成形体の断熱性能及び機械的強度が低下することがある。一方、嵩密度が0.04g/cm3より大きい場合、発泡成形体の軽量性が低下することがある。なお、発泡前に、発泡性樹脂粒子の表面に、ステアリン酸亜鉛のような粉末状金属石鹸類を塗布しておくことが好ましい。塗布しておくことで、発泡性樹脂粒子の発泡工程において発泡粒子同士の結合を減少できる。発泡成形体発泡成形体は、例えば、魚、農産物等の梱包材、床断熱用の断熱材、盛土材、畳の芯材等に使用できる。本発明によれば、従来の発泡成形体より、同じ厚さであれば曲げ強度が約10増強された向上した発泡成形体を提供でき、曲げ強度を同じにすれば約5軽量化した発泡成形体を提供できる。発泡成形体の密度は、0.01~0.04g/cm3の範囲であることが好ましい。発泡成形体の密度が0.01g/cm3より小さい場合、発泡成形体に収縮が発生して外観性が低下することがある。加えて発泡成形体の断熱性能及び機械的強度が低下することがある。一方、密度が0.04g/cm3より大きい場合、発泡成形体の軽量性が低下することがある。発泡成形体は、ポリスチレン系樹脂粒子の表層部に由来する発泡成形体表層部を有している。つまり、発泡成形体も、5~25の比Mz1/Mwと、130万~800万のMz1の表層部を有している。また、発泡成形体全体として、5~15の比Mz1/Mwと、120万~700万のMz1を有していることが好ましい。発泡成形体の製造方法発泡粒子を多数の小孔を有する閉鎖金型内に充填し、熱媒体例えば、加圧水蒸気等で加熱発泡させ、発泡粒子間の空隙を埋めると共に、発泡粒子を相互に融着させることにより一体化させることで、発泡成形体を製造できる。その際、発泡成形体の密度は、例えば、金型内への発泡粒子の充填量を調製する等して調整できる。加熱発泡は、例えば、110~150°Cの熱媒体で、5~50秒加熱することにより行うことができる。この条件であれば、特定の範囲のMz1の表層部を有するポリスチレン系樹脂粒子由来の発泡粒子であっても、粒子相互の良好な融着性を確保できる。より好ましくは、加熱発泡は、120~145°Cの熱媒体で、10~40秒加熱することにより行うことができる。熱媒体の成形蒸気圧ゲージ圧を0.09~0.20MPaと、一般的な蒸気圧例えば、0.06~0.08MPaより高い圧力下で加熱発泡成形を行うことが、粒子相互の良好な融着性を確保する観点から、好ましい。発泡粒子は、発泡成形体の成形前に、例えば常圧で、熟成させてもよい。発泡粒子の熟成温度は、20~60°Cが好ましい。熟成温度が低いと、発泡粒子の熟成時間が長くなることがある。一方、高いと、発泡粒子中の発泡剤が散逸して成形性が低下することがある。以下、実施例によって本発明の具体例を示すが、以下の実施例は本発明の例示にすぎず、本発明は以下の実施例のみに限定されない。なお、以下において、特記しない限り、部及びは質量基準である。<重合転化率>重合中の単量体混合物の重合転化率は、下記の要領で測定された値をいう。即ち、重合中の粒子を反応液中から取り出し、粒子の表面に付着した水分をガーゼによりふき取ることで除去する。水分が除去された粒子を0.08g精秤し、トルエン25ml中に溶解させてトルエン溶液を作製する。次に、このトルエン溶液中に、ウイス試薬10ml、5重量のヨウ化カリウム水溶液30ml及び1重量のでんぷん水溶液30mlを供給して試料とし、この試料をN/40チオ硫酸ナトリウム水溶液で滴定することにより、試料の滴定数mlを求める。なお、ウイス試薬は、氷酢酸2リットルにヨウ素を8.7g及び三塩化ヨウ素を7.9g溶解したものである。一方、粒子を溶解させることなく、上記と同様に滴定を行うことで、ブランクの滴定数mlを求める。重合転化率は下記式によって算出する。重合転化率質量=100-01322×ブランクの滴定数-試料の滴定数÷試料の質量g<平均分子量>樹脂粒子表層部のMZ1及びMwは、発泡成形体の表層部として算出する。即ち、発泡成形体は、樹脂粒子を予備発泡させて、型内成形したものであるから、樹脂粒子表層部は発泡成形体表層部に相当し、本発明では樹脂粒子表層部の平均分子量を発泡成形体表層部の平均分子量とする。密度0.0166g/cm3の発泡成形体を50°Cで24時間乾燥後、ハムスライサー富士島工機製:FK-18N型を用い、発泡成形体表層部を0.3mmでカットしGPC測定用サンプルとする。上記サンプル0.003gをテトラヒドロフラン10mlに溶解し、下記の条件にてGPC測定を行う。装置:高速GPC装置HLC-8320GPCEcoSECWorkStation東ソー社製分析条件カラム:TSKgelSuperMultiporeHZ-M×2流量:0.35ml/min検出器:HLC-8320GPC内蔵RI検出器/UV-8320検出器条件:Pol、Res0.5s/λ254nm、Pol、Res0.5s濃度:0.2wt注入量:10μL圧力:3.5MPaカラム温度:40°Cシステム温度:40°C溶離液:THF<予備発泡粒子の嵩密度>予備発泡粒子の嵩倍数は、JISK6911:1995年熱硬化性プラスチック一般試験方法に準拠して測定する。具体的は、まず、予備発泡粒子を測定試料としてWg採取し、この測定試料をメスシリンダー内に自然落下させる。メスシリンダー内に落下させた測定試料の体積Vcm3をJISK6911に準拠した見掛け密度測定器を用いて測定する。Wg及びVcm3を下記式に代入することで、予備発泡粒子の嵩密度を算出する。予備発泡粒子の嵩密度g/cm3=測定試料の質量W/測定試料の体積V<発泡成形体の密度>発泡成形体成形後、40°Cで20時間以上乾燥させたものから切り出した試験片例75×300×35mmの質量aと体積bをそれぞれ有効数字3桁以上になるように測定し、式a/bにより発泡成形体の密度g/cm3を求める。<平均最大曲げ弾性率>発泡体の平均最大曲げ弾性率をJISA9511:1999発泡プラスチック保温材に記載の方法に準拠して測定する。具体的には、密度16.7kg/m3の発泡体から縦75mm×横300mm×厚さ30mmの直方体形状の試験片を切り出す。しかる後、この試験片を曲げ強度測定器オリエンテック社製商品名UCT-10Tを用いて、圧縮速度10mm/分、支点間距離200mm、加圧くさび10R及び支持台10Rの条件下にて測定する。試験片を5個用意し、試験片ごとに前記要領で最大曲げ弾性率を測定し、その相加平均を平均最大曲げ弾性率とする。最大曲げ弾性率測定条件荷重fs開始点=0.0、終了点=20.0、ピッチ=0.2fs評価:平均最大曲げ弾性率が10.0MPa以上:○10.0MPa未満:×<熱融着性>縦300mm×幅400mm×高さ30mmの板状発泡成形体を24時間乾燥させた後、長さ方向の中央部で半分に破断する。その破断面における発泡粒子について、100~150個の任意の範囲について粒子内で破断している粒子の数aと粒子どうしの界面で破断している粒子の数bとを数える。得られた数値を式[a/a十b]×100に代入して得られた値を融着率とする。評価基準は、融着率70以上を良好とし、70未満を不良として評価する。実施例1内容積25Lの撹拌機付き重合容器に、重量平均分子量が25万であるポリスチレン樹脂平均粒子径0.75mmの種粒子2350g、ピロリン酸マグネシウム30g及びドデシルベンゼンスルホン酸カルシウム10gを供給して撹拌しつつ75°Cに加熱して分散液を作製した。続いて、ベンゾイルパーオキサイド32.6g、t-ブチルパーオキシベンゾエート3.2gをスチレン単量体1000gに溶解させた溶液を全て前記分散液中に撹拌しつつ供給した。そして、分散液中に前記溶液を供給し終えてから60分経過後に、この分散液を88°Cまで1時間かけて昇温しながら、スチレン単量体2660gを一定速度で重合容器に投入し、種粒子に吸収させながら反応を行った。第1工程次いで、分散液を87°Cで保持しながらスチレン単量体4000gにジビニルベンゼン2官能単量体、分子量1301.2gを溶解したものを一定速度で、90分かけて重合容器に投入し、種粒子に吸収させながら重合反応を行うことでポリスチレン系樹脂粒子を得た第2工程。尚、第2工程は種粒子の重合転化率を83質量から90質量の範囲で重合を行った。第2工程終了後、更に分散液を120°Cまで昇温しかつ、60分保持することで未反応の単量体を反応させた。得られたポリスチレン系樹脂粒子全体のMz1は178万、Mwは26.6万、Mz1/Mwは6.7であった。次に、分散液を100°Cに保持し、続いて、重合容器内にシクロヘキサン80g、ジイソブチルアジペート70g、ブタン800gを圧入して3時間に亘って保持することにより、樹脂粒子中にブタンを含浸させた。この後、重合容器内を25°Cに冷却して発泡性樹脂粒子を得た。発泡性樹脂粒子の表面に、帯電防止剤としてポリエチレングリコールを塗布した。この後、更に、発泡性樹脂粒子の表面にステアリン酸亜鉛及びヒドロキシステアリン酸トリグリセリドを塗布した。塗布後、発泡性樹脂粒子を13°Cの恒温室にて5日間放置した。そして、発泡性樹脂粒子を加熱して嵩密度0.0166g/cm3に予備発泡させて予備発泡粒子を得た。予備発泡粒子を20°Cで24時間熟成させた。次に、予備発泡粒子を金型内に充填して加熱発泡させて、縦400mm×横300mm×厚さ30mmの発泡成形体を得た。発泡成形体を50°Cの乾燥室で6時間乾燥した後、密度を測定したところ、0.0166g/cm316.6kg/m3であった。発泡成形体は、収縮もなく外観も優れていた。得られた発泡成形体を50°Cで24時間乾燥後、ハムスライサー富士島工機製:FK-18N型を用い、発泡成形体表層部を0.3mmでカットし、この成形体表層部のGPC測定を行った。この発泡成形体表層部のMz1は365万、Mwで37.6万、Mz1/Mwは9.7であった。この発泡成形体の平均最大曲げ弾性率は12.3MPaであった。実施例2ジビニルベンゼンの添加量を0.6gとしたこと以外は、実施例1と同様にポリスチレン系樹脂粒子、及び発泡成形体を得た。得られたポリスチレン系樹脂粒子全体のMz1は130万、Mwは24.5万、Mz1/Mwは5.3であった。この発泡成形体表層部のMz1は142万、Mwで25.4万、Mz1/Mwは5.6であった。平均最大曲げ弾性率は11.2MPaであった。実施例3ジビニルベンゼンの代わりに、トリメチロールプロパントリメタクリレート3官能単量体、分子量338を6.0g使用したこと以外は実施例1と同様にポリスチレン系樹脂粒子、及び発泡成形体を得た。得られたポリスチレン系樹脂粒子全体のMz1は335万、Mwは26.7万、Mz1/Mwは12.5であった。この発泡成形体表層部のMz1は545万、Mwで39.5万、Mz1/Mwは13.9であった。平均最大曲げ弾性率は11.9MPaであった。実施例4ジビニルベンゼンの代わりに、トリメチロールプロパントリメタクリレートを12g使用したこと以外は実施例1と同様にポリスチレン系樹脂粒子、及び発泡成形体を得た。得られたポリスチレン系樹脂粒子全体のMz1は343万、Mwは28.9万、Mz1/Mwは11.9であった。この発泡成形体表層部のMz1は774万、Mwで44.5万、Mz1/Mwは17.4であった。この発泡成形体の平均最大曲げ弾性率は12.8MPaであった。比較例1ジビニルベンゼンを使用しないこと以外は、実施例1と同様にしてポリスチレン系樹脂粒子、及び発泡成形体を得た。得られたポリスチレン系樹脂粒子全体のMz1は112万、Mwは25.6万、Mz1/Mwは4.4であった。この発泡成形体表層部のMz1は114万、Mwで26万、Mz1/Mwは4.4であった。この発泡成形体の平均最大曲げ弾性率は9.0MPaと劣るものであった。比較例2実施例3において、ベンゾイルパーオキサイド28.0gとし、更に第2工程におけるスチレン単量体と多官能単量体の混合液を一定速度で、120分かけて重合容器に投入したこと以外は、実施例3と同様にポリスチレン系樹脂粒子、及び発泡成形体を得た。得られたポリスチレン系樹脂粒子全体のMz1は710万、Mwは25.7万、Mz1/Mwは27.6であった。この発泡成形体のMz1は851万、Mwで30万、Mz1/Mwは28.0であった。この発泡成形体表層部の内部融着は60であり、平均最大曲げ弾性率は8.9MPaと劣るものであった。実施例1~4及び比較例1~2の結果を表1にまとめて示す。表1の結果を用いて、表層部のMz1と平均最大曲げ弾性率曲げ弾性率との関係を図1に、表層部のMz1/Mwと平均最大曲げ弾性率曲げ弾性率との関係を図2に示す。これら図中、●は実施例を、○は比較例を意味する。表1及び図1から、Mz1が130万~800万の範囲であれば、平均最大曲げ弾性率を顕著に向上できることが分かる。表1及び図2から、Mz1/Mwが5~25の範囲であれば、平均最大曲げ弾性率を顕著に向上できることが分かる。"